МНОГОСЛОЙНАЯ БАРЬЕРНАЯ ПЛЕНКА, СЛОИСТЫЙ УПАКОВОЧНЫЙ МАТЕРИАЛ, ВКЛЮЧАЮЩИЙ ПЛЕНКУ, УПАКОВОЧНЫЙ КОНТЕЙНЕР, ИЗГОТОВЛЕННЫЙ ИЗ СЛОИСТОГО УПАКОВОЧНОГО МАТЕРИАЛА, И СПОСОБ ИЗГОТОВЛЕНИЯ ПЛЕНКИ

3
2
1. Двуосно-ориентированная многослойная полимерная барьерная пленка, имеющая газобарьерные свойства и включающая полиолефиновый внутренний слой и, по меньшей мере, один барьерный поверхностный слой этиленвинилового спирта (EVOH) на, по меньшей мере, одной стороне внутреннего слоя, причем барьерный слой EVOH имеет толщину, составляющую менее чем 1,5 мкм, и содержание этилена 36 мол.% или менее; и пленка имеет кислородопроницаемость (OTR) менее чем 10 см/м/1 сутки/1 атм, 24 ч, 23°С, 50% RH.
3
2
2. Двуосно-ориентированная полимерная барьерная пленка по п. 1, которая имеет кислородопроницаемость (OTR) менее чем 5 см/м/1 сутки/1 атм, 24 ч, 23°С, 50% RH.
3
2
3. Двуосно-ориентированная полимерная барьерная пленка по п. 1, которая имеет кислородопроницаемость (OTR) менее чем 1 см/м/1 сутки/1 атм, 24 ч, 23°С, 50% RH.
3
2
4. Двуосно-ориентированная полимерная барьерная пленка по п. 1, которая имеет кислородопроницаемость (OTR) при высокой влажности менее чем 25 см/м/1 сутки/1 атм, 24 ч, 23°С, 90% RH.
5. Двуосно-ориентированная полимерная барьерная пленка по п. 1, которая ориентирована при относительном удлинении, превышающем 4 в аксиальном направлении (машинное направление MD), и при относительном удлинении, превышающем 4 в поперечном направлении (TD).
6. Двуосно-ориентированная полимерная барьерная пленка по п. 1, в которой внутренний слой включает двуосно-ориентированный полиолефин, выбранный из группы, состоящей из: гомополимеры полипропилена, сополимеры пропилена и этилена, сополимеры пропилена с другими альфа-олефинами, включающими тройные полимеры пропилена этилена и бутилена, и гомо- и сополимеры полиэтилена, у которых плотность составляет более чем 0,930, и смеси двух или более вышеупомянутых полиолефинов.
7. Двуосно-ориентированная полимерная барьерная пленка по п.п. 1 или 6, в которой толщина слоя EVOH составляет от 0,4 до 1,0 мкм, предпочтительнее от 0,5 до 0,7 мкм.
8. Двуосно-ориентированная полимерная барьерная пленка по п.п. 1 или 6, в которой содержание этилена у внешнего барьерного слоя EVOH составляет 32 мол.% или менее, предпочтительно 27 мол.% или менее.
9. Двуосно-ориентированная полимерная барьерная пленка по п.п. 1 или 6, которая дополнительно включает двуосно-ориентированная соединительный слой модифицированного полиолефина между внутренним слоем и барьерным поверхностным слоем EVOH.
10. Двуосно-ориентированная полимерная барьерная пленка по п.п. 1 или 6, которая ориентирована при относительном удлинении от 5 до 8 в машинном направлении (MD) и при относительном удлинении от 5 до 8 в поперечном направлении (TD).
11. Двуосно-ориентированная полимерная барьерная пленка по п. 9, в которой соединительный слой выбирают из: привитый малеиновым ангидридом полипропилен или полиэтилен, модифицированные сополимеры этилена и винилацетата или их смеси.
12. Двуосно-ориентированная полимерная барьерная пленка по п.п. 1 или 6, которая имеет, по меньшей мере, один барьерный поверхностный слой EVOH на каждой стороне внутреннего слоя.
13. Двуосно-ориентированная полимерная барьерная пленка по п.п. 1 или 6, в которой пленка имеет один барьерный поверхностный слой EVOH только на одной стороне внутреннего слоя.
3
2
14. Покрытая двуосно-ориентированная пленка, включающая двуосно-ориентированную полимерную барьерную пленку по любому из предшествующих пунктов, имеющую осажденное покрытие на барьерном поверхностном слое EVOH, причем вышеупомянутая покрытая двуосно-ориентированная пленка имеет толщину, составляющую от 5 до 30 мкм, такую как от 7 до 20 мкм, такую как от 8 до 15 мкм, и кислородопроницаемость (OTR), составляющую менее чем 0,1, такую как менее чем 0,09, такую как менее чем 0,05 см/м/1 сутки/1 атм, 24 ч, 23°С, 50% RH.
15. Покрытая двуосно-ориентированная пленка по п. 14, в которой вышеупомянутое осажденное покрытие выбрано из группы, которую составляют покрытие физическим парофазным осаждением (PVD) и покрытие химическим парофазным осаждением (CVD), такое как покрытие стимулированным плазмой CVD.
16. Покрытая двуосно-ориентированная пленка по любому из пп. 14-15, в которой вышеупомянутое осажденное покрытие представляет собой металлизацию, покрытие из диоксида кремния или аморфное углеродное покрытие (алмазоподобное углеродное покрытие DLC).
17. Слоистый упаковочный материал, включающий объемный слой бумаги или картона, имеющий внешний термически герметизируемый полиолефиновый слой на одной стороне и двуосно-ориентированную полимерную барьерную пленку по любому из пп. 1-13 или покрытую двуосно-ориентированную полимерную барьерную пленку по любому из пп. 14-16 на стороне, противоположной внешнему термически герметизируемому полиолефиновому слою, и вышеупомянутую барьерную пленку, имеющую термически герметизируемый полиолефиновый слой на стороне, противоположной объемному слою.
18. Слоистый упаковочный материал по п. 17, который имеющий связующий слой между объемным слоем бумаги или картона и барьерной пленкой.
19. Упаковочный контейнер, изготовленный сложением формы из упаковочного слоистого материала по любому из пп. 17-18.
20. Упаковочный контейнер по п. 19, в котором упаковочный слоистый материал включает объемный слой бумаги или картона, имеющий внешний термически герметизируемый полиолефиновый слой на одной стороне и двуосно-ориентированную полимерную барьерную пленку или покрытую двуосно-ориентированную полимерную барьерную пленку на стороне, противоположной внешнему термически герметизируемому полиолефиновому слою, и в котором вышеупомянутая барьерная пленка имеет термически герметизируемый полиолефиновый слой, образующий внутренний слой упаковочного контейнера, на стороне, противоположной объемному слою.
3
3
3
21. Упаковочный контейнер по любому из пп. 19-20, у которого кислородопроницаемость составляет менее чем 0,1 см/упаковка·0,21 атм·24 ч, в том числе менее чем 0,04 см/упаковка·0,21 атм·24 ч, в том числе менее чем 0,03 см/упаковка·0,21 атм·24 ч.
22. Способ изготовления двуосно-ориентированной многослойной полимерной барьерной пленки, имеющей газобарьерные свойства, причем данный способ включает следующие стадии:
a) совместная экструзия полиолефинового внутреннего слоя и поверхностного барьерного слоя этиленвинилового спирта (EVOH) на первой стороне внутреннего слоя, причем поверхностный барьерный слой имеет содержание этилена, составляющее не более чем 36 мол.%,
b) одновременное двуосное ориентирование полученной соэкструдированной пленки при поддержании температуры пленки во время операции растягивания между минимальным уровнем и температурой плавления полиолефина внутреннего слоя, причем данный минимальный уровень зависит от полиолефинового материала внутреннего слоя пленки и составляет, по меньшей мере, 105°С.
23. Способ по п. 22, в котором при одновременном двуосном ориентировании относительное удлинение составляет более чем 4 в аксиальном направлении (MD) и более чем 4 в поперечном направлении (TD).
24. Способ по п. 22, в котором относительное удлинение составляет от 5 до 8 в машинном направлении (MD) и от 5 до 8 в поперечном направлении (TD).
25. Способ по любому из пп. 22-24, в котором модифицированный полиолефиновый соединительный слой совместно экструдирован и находится между полиолефиновым внутренним слоем и барьерным поверхностным слоем EVOH.
26. Способ по любому из пп. 22-24, в котором полиолефиновый внутренний слой включает, главным образом, гомо- или сополимер полипропилена, и температура пленки в процессе операции растягивания составляет от 135°С до менее чем 165°С.
27. Способ по любому из пп. 22-24, в котором полиолефиновый внутренний слой включает, главным образом, гомо- или сополимеры, у которых плотность составляет более чем 0,930, и температура пленки в процессе операции растягивания составляет от 105°С до менее чем 135°С.
28. Способ по любому из пп. 22-24, который дополнительно включает следующую стадию:
с) нанесение на барьерный поверхностный слой EVOH дополнительного барьерного покрытия.
29. Способ по п. 28, в котором дополнительное барьерное покрытие представляет собой покрытие физическим парофазным осаждением (PVD) и покрытие химическим парофазным осаждением (CVD), такое как покрытие стимулированным плазмой CVD.
30. Способ по п. 29, в котором вышеупомянутое осажденное покрытие представляет собой металлизацию, покрытие из диоксида кремния или аморфное углеродное покрытие.